(57)【要約】【課題】特別な装置を備える必要なく、長期に亘って汚れを防ぐことができ、清掃の労力を軽減することができる住宅用水回り部材を提供する。【解決手段】水溶性樹脂２を含有するアクリル樹脂１の被膜で形成された樹脂層３を住宅用水回り部材の表面に形成する。樹脂層３の表面から水溶性樹脂２が水に溶出することによって、樹脂層３の表面が更新され、汚れはこの表面の更新と共に除去されるものであり、住宅用水回り部材の表面が汚れることを防ぐことができる。【選択図】図１
2009030280.tif 000002
【特許請求の範囲】
【請求項１】
水溶性樹脂を含有するアクリル樹脂の被膜で形成された樹脂層を表面に有することを特徴とする住宅用水回り部材。
【請求項２】
水溶性樹脂はロジンであることを特徴とする請求項１に記載の住宅用水回り部材。
【請求項３】
樹脂層の膜厚は７μｍ以上であることを特徴とする請求項１又は２に記載の住宅用水回り部材。
【請求項４】
アクリル樹脂に対する水溶性樹脂の比率は、固形分比で２０質量％以上４３質量％以下であることを特徴とする請求項１乃至３のいずれかに記載の住宅用水回り部材。
【請求項５】
上記住宅用水回り部材は排水口であることを特徴とする請求項１乃至４のいずれかに記載の住宅用水回り部材。
【発明の詳細な説明】
【技術分野】
【０００１】
本発明は、防汚性の住宅用水回り部材、特に浴室などの排水口に関するものである。
【背景技術】
【０００２】
住宅用水回り部材は常時水が作用するので、表面に汚れが付着し易い。特に浴室などの排水口には、洗浄に用いた石鹸かす、人体から出た垢、またこれらに起因する金属石鹸、細菌、カビなどが、ヌメリや湯垢などとして付着して、汚れ易い。従って、頻繁に清掃することが必要であり、特に油脂などを含んだ汚れは除去することが難しく、浴室専用の洗剤等を用いて手作業で擦り落とさなければならないなど、清掃に非常な労力を必要とするものであった。
【０００３】
そこで、特許文献１では、上水又は上水に電解質を添加した溶液を電気分解して電解水を生成する浴室洗浄装置を浴室に設け、生成された電解水を浴室の排水口などに散水することによって、電解水で洗浄・殺菌して排水口に汚れが付着することを防止し、清掃の労力を軽減することができるようにしている。
【０００４】
しかしこのような電解水を生成して散布するための特別な装置を備えることは、設備コストがかさむことになるのは勿論、浴室のスペースを狭めるなどの種々の問題があり、一般家庭に適用することは難しい。
【０００５】
一方、船舶塗料では、防汚成分の他に水溶性成分を含有する塗料を船舶に塗装し、水溶性成分が海水に溶解することによって、塗装表面を常に活性な表面に保ち、長期に亘って防汚性を維持する技術が提供されている。例えば特許文献２では非錫系防汚塗料組成物を船舶に塗装することが、特許文献３ではエステル基含有脂肪族系炭化水素樹脂及び／又は水酸基含有脂環族系炭化水素樹脂を含む防汚塗料を船舶に塗装することが提案されている。
【特許文献１】特開２００１−０２５４４５号公報
【特許文献２】特開平１１−０６１００２号公報
【特許文献３】特開２００５−０１５５３１号公報
【発明の開示】
【発明が解決しようとする課題】
【０００６】
そこで本発明者は、上記のような船舶塗料の技術を排水口などの住宅水回り部材に応用することによって、住宅水回り部材に汚れが付着することを長期に亘って防ぐことが可能になるのではないかと検討した。しかし、船舶塗料は海水中で使用されるのに対して、住宅水回り部材に作用するのは淡水であり、上記の特許文献２や特許文献３の技術を住宅用水回り部材に適用することはできないものであった。
【０００７】
本発明は上記の点に鑑みてなされたものであり、特別な装置を備える必要なく、長期に亘って汚れを防ぐことができ、清掃の労力を軽減することができる住宅用水回り部材を提供することを目的とするものである。
【課題を解決するための手段】
【０００８】
本発明に係る住宅用水回り部材は、水溶性樹脂を含有するアクリル樹脂の被膜で形成された樹脂層を表面に有することを特徴とするものである。
【０００９】
この発明によれば、アクリル樹脂の被膜で形成された樹脂層の表面から水溶性樹脂が水に溶出することによって、樹脂層の表面が更新され、汚れはこの表面の更新と共に除去されるものであり、住宅用水回り部材の表面が汚れることを防ぐことができるものである。
【００１０】
また本発明において、上記の水溶性樹脂はロジンであることを特徴とするものである。
【００１１】
この発明によれば、ロジンは淡水に溶解し易く、家庭で使用される淡水で樹脂層の表面を容易に更新させることができるものである。
【００１２】
また本発明において、上記の樹脂層の膜厚は７μｍ以上であることを特徴とするものである。
【００１３】
この発明によれば、水溶性樹脂の溶解で樹脂層の表面が更新されても、長期に亘って樹脂層の被膜を維持することができ、長期に亘って汚れを防ぐことができるものである。
【００１４】
また本発明において、アクリル樹脂に対する水溶性樹脂の比率は、固形分比で２０質量％以上４３質量％以下であることを特徴とするものである。
【００１５】
この発明によれば、水溶性樹脂の比率を２０質量％以上に設定することによって、水溶性樹脂が水に溶出することによる汚れ防止の効果を高く得ることができると共に、水溶性樹脂の比率を４３質量％以下に設定することによって、水溶性樹脂の溶出を抑制して樹脂層の被膜を長期に亘って存在させることができ、汚れ防止の効果を長期間維持することができるものである。
【００１６】
また本発明において、上記住宅用水回り部材は排水口であることを特徴とするものである。
【００１７】
この発明によれば、汚れ易く頻繁に清掃が必要な排水口に汚れが付着することを防ぐことができ、清掃の労力を軽減することができるものである。
【発明の効果】
【００１８】
本発明によれば、アクリル樹脂の被膜で形成された樹脂層の表面から水溶性樹脂が水に溶出することによって、樹脂層の表面が更新され、汚れはこの表面の更新と共に除去されるものであり、電解水を生成して散布するなどの特別な装置を備える必要なく、住宅用水回り部材の表面が汚れることを防ぐことができるものであって、清掃の労力を軽減することができるものである。
【発明を実施するための最良の形態】
【００１９】
以下、本発明を実施するための最良の形態を説明する。
【００２０】
本発明において樹脂層を形成するベースレジンとなるアクリル樹脂としては、特に限定されることなく、一般に使用されるアクリル酸エステルあるいはメタクリル酸エステルの重合体を用いることができるものである。アクリル樹脂を構成する単量体となるこのアクリル酸エステルあるいはメタクリル酸エステルを具体的に例示すると、メチルアクリレート、メチルメタクリレート、エチルアクリレート、エチルメタクリレート、ｎ−プロピルアクリレート、ｎ−プロピルメタクリレート、イソプロピルアクリレート、イソプロピルメタクリレート、ｎ−ブチルアクリレート、ｎ−ブチルメタクリレート、イソブチルアクリレート、イソブチルメタクリレート、ｔ−ブチルアクリレート、ｔ−ブチルメタクリレート、シクロヘキシルアクリレート、シクロヘキシルメタクリレート、ラウリルアクリレート、ラウリルメタクリレート、ステアリルアクリレート、ステアリルメタクリレート、２−エチルヘキシルアクリレート、２−エチルヘキシルメタクリレート、ヘプチルアクリレート、ヘプチルメタクリレート等のアクリル酸またはメタクリル酸のアルキルエステル、さらには水酸基含有の２−ヒドロキシエチルアクリレート、２−ヒドロキシエチルメタクリレート、２−ヒドロキシプロピルアクリレート、２−ヒドロキシプロピルメタクリレート、４−ヒドロキシブチルアクリレート、４−ヒドロキシブチルメタクリレート、ジエチレングリコールモノアクリレート、ジエチレングリコールモノメタクリレート等を挙げることができる。本発明では特に、常温硬化型アクリル樹脂が好ましい。
【００２１】
本発明は上記のアクリル樹脂に水溶性樹脂を混合して含有させるものであり、この水溶性樹脂としては、特に限定されるものではないが、ロジンや、モノカルボン酸およびその塩の重合体を挙げることができる。モノカルボン酸としては、炭素数９〜１９程度の脂肪酸や、ナフテン酸を挙げることができ、モノカルボン酸の塩としては、Ｃｕ塩、Ｚｎ塩、Ｃａ塩等を挙げることができる。これらの水溶性樹脂のうちでは、特にロジンが好ましい。ロジンには、ガムロジン、ウッドロジン、トール油ロジンなどがあり、いずれも使用することができる。これらの水溶性樹脂は、１種を単独で用いる他、２種以上を組み合わせて用いることもできる。
【００２２】
アクリル樹脂に対する水溶性樹脂の配合量は、アクリル樹脂の固形分１００質量部に対して水溶性樹脂の固形分が２０〜４３質量部の範囲になるように、すなわちアクリル樹脂に対して水溶性樹脂を固形分比で２０質量％以上４３質量％以下の比率になるように設定するのが好ましい。水溶性樹脂の固形分比率が２０質量％未満であると、後述のように水溶性樹脂を水に溶出させて樹脂層の表面を更新する効果を十分に得ることが難しくなる。逆に水溶性樹脂の固形分比率が４３質量％を超えると、アクリル樹脂をベースレジンとする樹脂層の塗膜密着性が低下し、また外観にも問題が生じるおそれがあり、さらに水溶性樹脂の溶出を抑制して樹脂層の被膜を長期に亘って存在させることができ、後述の汚れ防止の効果を長期間に亘って維持することができるものである。
【００２３】
上記のようにアクリル樹脂にロジン等の水溶性樹脂を配合して含有させ、さらに希釈溶剤その他の成分を配合することによってコーティング組成物を得ることができるものである。そしてこのコーティング組成物を住宅用水回り部材を構成する基材の表面に塗装することによって、図１に示すように、基材４の表面に、ベースレジンであるアクリル樹脂１のマトリクス中に水溶性樹脂２が分散された樹脂層３の被膜を形成することができるものである。
【００２４】
このように基材４の表面に樹脂層３の被膜を被覆して形成される住宅用水回り部材にあって、住宅用水回り部材には水が常に作用しているが、この水が表面の樹脂層３に作用すると、樹脂層３の表層部に存在する水溶性樹脂が水に溶出し、樹脂層３の表面が更新されることになる。このとき、樹脂層３の表面に汚れが付着していると、樹脂層３の表面の更新に伴なってこの汚れも除去されるものであり、この結果、樹脂層３で形成される住宅用水回り部材の表面が汚れることを防ぐことができるものである。特に、住宅用水回り部材が浴室の床などに設けられる排水口である場合、この排水口の表面にはヌメリや湯垢などの汚れが付着し易いが、浴室で使用する水や湯が排水口の表面を被覆する樹脂層３に作用して、樹脂層３の表面が更新される際にこのヌメリや湯垢などの汚れは自動的に除去されることになり、ヌメリや湯垢などの汚れが排水口に付着して頑固な汚れとして固まるようなことを防ぐことができるものである。従って、掃除の回数を減らすことができるなど、掃除の手間を少なくすることができ、場合によっては掃除を不要にすることができ、清掃の労力を軽減することができるものである。
【００２５】
ここで、住宅用水回り部材の表面に形成する樹脂層３の膜厚は７μｍ以上であることが好ましい。樹脂層３は水の作用で水溶性樹脂が溶出して表面が更新されることによって、徐々に膜厚が薄くなるが、樹脂層３の膜厚が７μｍ未満であると、短期間で樹脂層３の膜厚が消失するおそれがあり、住宅用水回り部材の表面が汚れることを長期に亘って防ぐことが難しい。このため、樹脂層３の膜厚は７μｍ以上であることが好ましいものである。樹脂層３の膜厚の上限は特に設定されないが、樹脂層３の塗膜性状等のうえで、樹脂層３の膜厚は５０μｍ以下であることが好ましい。
【実施例】
【００２６】
次に、本発明を実施例によって具体的に説明する。
【００２７】
（実施例１）
アクリル樹脂として三井化学社製「アルマテックスＬ１０４３」を用い、水溶性樹脂としてナカライテスク社製のロジンを用いた。そして表１に示す配合量でアクリル樹脂にロジンを配合して、アクリル樹脂に対するロジンの固形分比率を２０質量％に設定し、さらにキシレンを希釈溶剤として用いて希釈して、固形分濃度を２５質量％に調整したコーティング組成物を得た。
【００２８】
そしてこのコーティング組成物をＦＲＰ製の試験板の表面にバーコーターにより目標膜厚２０〜３０μｍとなるように塗布し、６０℃で４５分間乾燥することによって樹脂層を形成した。
【００２９】
（実施例２〜４）
表１に示す配合量でアクリル樹脂にロジンを配合して、アクリル樹脂に対するロジンの固形分比率を表１に示す比率に設定し、さらにキシレンを表１に示す量で配合量して固形分濃度を２５質量％に調整するようにした他は、実施例１と同様にしてコーティング組成物を調製した。そしてこのコーティング組成物を実施例１と同様に塗装して樹脂層を形成した。
【００３０】
（比較例１）
表１のようにロジンを配合せずアクリル樹脂のみでコーティング組成物を調製し、このコーティング組成物を実施例１と同様に塗装して樹脂層を形成した。
【００３１】
（比較例２）
表１のようにアクリル樹脂を使用せず、ロジンのみでコーティング組成物を調製し、このコーティング組成物を実施例１と同様に塗装して樹脂層を形成した。
【００３２】
【表１】
2009030280.tif 000003
【００３３】
上記のように実施例１〜４及び比較例１〜２で得た、樹脂層を表面に形成した試験板を水道水中に浸漬し、５０℃に設定した恒温槽に静置した。そして渦電流膜厚計（Ｋｅｔｔ社製「ＬＨ−３００Ｊ」）を用いて、各試験板の樹脂層の膜厚の経時変化を測定した。樹脂層の膜厚の測定は、浸漬直前（０時間）、浸漬から２時間後、４時間後、２４時間後、７２時間後、９０時間後にそれぞれ行い、それぞれ前回測定したときからの膜厚の減少を求めて、これを樹脂層消耗量として表２に示した。
【００３４】
【表２】
2009030280.tif 000004
【００３５】
表２にみられるように、各実施例のものは樹脂層の膜厚が経時的に減少しており、ロジンが水に溶出して樹脂層の表面が更新されていることが確認される。
【００３６】
一方、ロジンを配合せずアクリル樹脂のみで樹脂層を形成した比較例１は、樹脂層の膜厚の減少が殆どみられず、このため樹脂層の表面の更新が殆どなく、汚れ防止の効果を期待することができないものであった。またロジンのみで樹脂層を形成した比較例２は、水への溶出が大きいために短時間で樹脂層の全部が消失するものであり、防汚性能が短時間で失われ、実用的ではないものであった。
【００３７】
また、実施例４では、ロジンの固形分比率が多いために、浸漬後９０時間で樹脂層が消失している。従って、より長期間の防汚性能を得るためには、ロジンの固形分比率は実施例１〜３のように４３質量％未満であることが望ましい。
【図面の簡単な説明】
【００３８】
【図１】本発明の実施の形態の一例を示す概略図である。
【符号の説明】
【００３９】
１  アクリル樹脂
２  水溶性樹脂
３  樹脂層
４  住宅用水回り部材の基材
【図１】
2009030280.tif 000005